(57)【要約】      （修正有）【課題】高速書き込みに対応した追記型ＤＶＤディスクシステム用の光記録媒体を提供する。【解決手段】基板１上に記録層２を設けてなる光記録媒体であって、記録層２が、記録材料として下記一般式（１）で表されるアゾ置換キノリン化合物と、２価の金属塩（例えばニッケルまたは銅の金属塩）とからなるキレート化合物を用いて形成されている。2005179418.tif 000035具体的には下記構造の化合物が例示される。2005179418.tif 000036【選択図】図３
2005179418.tif 000002
【特許請求の範囲】
【請求項１】
下記一般式（１）で表されることを特徴とするアゾ置換キノリン化合物。
【化１】
2005179418.tif 000029
（一般式（１）において、Ｒ1〜Ｒ8はそれぞれ独立に水素原子、ハロゲン原子、ニトロ基、シアノ基、水酸基、カルボキシ基、アミノ基、置換もしくは未置換のアルキル基、置換もしくは未置換のアリール基、置換もしくは未置換のアルキルオキシ基、置換もしくは未置換のアリールオキシ基、置換もしくは未置換のアルキルアミノ基、置換もしくは未置換のアリールアミノ基、置換もしくは未置換のアルキルカルボニルアミノ基、置換もしくは未置換のアリールカルボニルアミノ基、カルバモイル基、置換もしくは未置換のアルキルカルバモイル基、置換もしくは未置換のアリールカルバモイル基、アルキルスルホニルアミノ基、アリールスルホニルアミノ基を表す。なお、Ｒ1とＲ2、Ｒ3とＲ4、Ｒ4とＲ5、Ｒ5とＲ6、Ｒ6とＲ7、Ｒ7とＲ8は、連結して環を形成していても良い。）
【請求項２】
下記一般式（２）で表されることを特徴とするアゾ置換キノリン化合物。
【化２】
2005179418.tif 000030
（一般式（２）において、Ｒ9〜Ｒ15はそれぞれ独立に水素原子、ハロゲン原子、ニトロ基、シアノ基、水酸基、カルボキシ基、アミノ基、置換もしくは未置換のアルキル基、置換もしくは未置換のアリール基、置換もしくは未置換のアルキルオキシ基、置換もしくは未置換のアリールオキシ基、置換もしくは未置換のアルキルアミノ基、置換もしくは未置換のアリールアミノ基、置換もしくは未置換のアルキルカルボニルアミノ基、置換もしくは未置換のアリールカルボニルアミノ基、カルバモイル基、置換もしくは未置換のアルキルカルバモイル基、置換もしくは未置換のアリールカルバモイル基、アルキルスルホニルアミノ基、アリールスルホニルアミノ基を表し、Ｒ16とＲ17はそれぞれ独立に、水素原子、置換もしくは未置換のアルキル基、置換もしくは未置換のアリール基を表す。なお、Ｒ9とＲ10、Ｒ11とＲ12、Ｒ12とＲ13、Ｒ13とＲ16、Ｒ16とＲ17、Ｒ14とＲ17、Ｒ14とＲ15は、連結して環を形成していても良い。）
【請求項３】
下記一般式（３）で表されることを特徴とするアゾ置換キノリン化合物。
【化３】
2005179418.tif 000031
（一般式（３）において、Ｒ16とＲ17はそれぞれ独立に、水素原子、置換もしくは未置換のアルキル基、置換もしくは未置換のアリール基を表す。Ｒ18は、キノリン環の任意の場所に置換された水素原子、ハロゲン原子、ニトロ基、シアノ基、水酸基、カルボキシ基、アミノ基、置換もしくは未置換のアルキル基、置換もしくは未置換のアリール基、置換もしくは未置換のアルキルオキシ基、置換もしくは未置換のアリールオキシ基を表す。）
【請求項４】
下記一般式（１）で表されるアゾ置換キノリン化合物と２価の金属塩とからなることを特徴とするキレート化合物。
【化４】
2005179418.tif 000032
（一般式（１）において、Ｒ1〜Ｒ8はそれぞれ独立に水素原子、ハロゲン原子、ニトロ基、シアノ基、水酸基、カルボキシ基、アミノ基、置換もしくは未置換のアルキル基、置換もしくは未置換のアリール基、置換もしくは未置換のアルキルオキシ基、置換もしくは未置換のアリールオキシ基、置換もしくは未置換のアルキルアミノ基、置換もしくは未置換のアリールアミノ基、置換もしくは未置換のアルキルカルボニルアミノ基、置換もしくは未置換のアリールカルボニルアミノ基、カルバモイル基、置換もしくは未置換のアルキルカルバモイル基、置換もしくは未置換のアリールカルバモイル基、アルキルスルホニルアミノ基、アリールスルホニルアミノ基を表す。なお、Ｒ1とＲ2、Ｒ3とＲ4、Ｒ4とＲ5、Ｒ5とＲ6、Ｒ6とＲ7、Ｒ7とＲ8は、連結して環を形成していても良い。）
【請求項５】
下記一般式（２）で表されるアゾ置換キノリン化合物と２価の金属塩とからなることを特徴とするキレート化合物。
【化５】
2005179418.tif 000033
（一般式（２）において、Ｒ9〜Ｒ15はそれぞれ独立に水素原子、ハロゲン原子、ニトロ基、シアノ基、水酸基、カルボキシ基、アミノ基、置換もしくは未置換のアルキル基、置換もしくは未置換のアリール基、置換もしくは未置換のアルキルオキシ基、置換もしくは未置換のアリールオキシ基、置換もしくは未置換のアルキルアミノ基、置換もしくは未置換のアリールアミノ基、置換もしくは未置換のアルキルカルボニルアミノ基、置換もしくは未置換のアリールカルボニルアミノ基、カルバモイル基、置換もしくは未置換のアルキルカルバモイル基、置換もしくは未置換のアリールカルバモイル基、アルキルスルホニルアミノ基、アリールスルホニルアミノ基を表し、Ｒ16とＲ17はそれぞれ独立に、水素原子、置換もしくは未置換のアルキル基、置換もしくは未置換のアリール基を表す。なお、Ｒ9とＲ10、Ｒ11とＲ12、Ｒ12とＲ13、Ｒ13とＲ16、Ｒ16とＲ17、Ｒ14とＲ17、Ｒ14とＲ15は、連結して環を形成していても良い。）
【請求項６】
下記一般式（３）で表されるアゾ置換キノリン化合物と２価の金属塩とからなることを特徴とするキレート化合物。
【化６】
2005179418.tif 000034
（一般式（３）において、Ｒ16とＲ17はそれぞれ独立に、水素原子、置換もしくは未置換のアルキル基、置換もしくは未置換のアリール基を表す。Ｒ18は、キノリン環の任意の場所に置換された水素原子、ハロゲン原子、ニトロ基、シアノ基、水酸基、カルボキシ基、アミノ基、置換もしくは未置換のアルキル基、置換もしくは未置換のアリール基、置換もしくは未置換のアルキルオキシ基、置換もしくは未置換のアリールオキシ基を表す。）
【請求項７】
前記２価の金属塩を形成する金属原子が、ニッケルまたは銅であることを特徴とする請求項４〜６のいずれかに記載のキレート化合物。
【請求項８】
基板上に記録層を設けてなる光記録媒体において、前記記録層が請求項４に記載のキレート化合物を少なくとも一種類含有することを特徴とする光記録媒体。
【請求項９】
基板上に記録層を設けてなる光記録媒体において、前記記録層が請求項５に記載のキレート化合物を少なくとも一種類含有することを特徴とする光記録媒体。
【請求項１０】
基板上に記録層を設けてなる光記録媒体において、前記記録層が請求項６に記載のキレート化合物を少なくとも一種類含有することを特徴とする光記録媒体。
【請求項１１】
基板上に記録層を設けてなる光記録媒体において、前記記録層が請求項７に記載のキレート化合物を少なくとも一種類含有することを特徴とする光記録媒体。
【請求項１２】
記録再生波長±１０ｎｍの波長領域の光に対する記録層単層の屈折率ｎが１．５≦ｎ≦３．０であり、消衰係数ｋが０．０２≦ｋ≦０．２であることを特徴とする請求項８〜１１のいずれかに記載の光記録媒体。
【請求項１３】
前記キレート化合物は、熱重量分析における主減量過程での温度に対する減量の傾きが２％／℃以上であることを特徴とする請求項８〜１２のいずれかに記載の光記録媒体。
【請求項１４】
前記キレート化合物は、熱重量分析における主減量過程での総減量が３０％以上であり、かつ、減量開始温度が３５０℃以下であることを特徴とする請求項８〜１３のいずれかに記載の光記録媒体。
【請求項１５】
基板上のトラックピッチが０．７〜０．８μｍであり、溝幅が半値幅で０．１８〜０．３６μｍであることを特徴とする請求項８〜１４のいずれかに記載の光記録媒体。
【発明の詳細な説明】
【技術分野】
【０００１】
本発明は、アゾ置換キノリン化合物、キレート化合物及びこのキレート化合物を用いた光記録媒体に関し、特に、データ用大容量追記光ディスク（大容量追記型コンパクトディスク、ＤＶＤ−Ｒ）に関する。本発明の応用分野としては、例えば大容量光カードが挙げられる。
【背景技術】
【０００２】
現在、大容量光ディスクとしてＤＶＤ＋ＲやＤＶＤ−Ｒが商品化されている。市場ではＤＶＤ系の光ディスクもまた、ＣＤ−Ｒに見られるような高速書き込みが要求されるものと予測される。
【０００３】
光記録媒体に関しては、以下に示すような発明が知られている。
【０００４】
Ａ．（情報記録用）追記型記録媒体（ＷＯＲＭ）に係るもの
（ａ）シアニン色素を記録材料として用いたもの（下記特許文献１〜８）
（ｂ）フタロシアニン色素を記録材料として用いたもの（下記特許文献９〜１５）
Ｂ．追記型コンパクトディスク（ＣＤ−Ｒ）に係るもの
（ａ）シアニン色素＋金属反射層を記録材料としたもの（下記特許文献１６〜１９）
（ｂ）フタロシアニン色素＋金属反射層を記録材料としたもの（下記特許文献２０〜２８）
（ｃ）アゾ金属キレート色素＋金属反射層を記録材料としたもの（下記特許文献２９〜３８）
Ｃ．大容量追記型コンパクトディスク（ＤＶＤ−Ｒ）に係るもの
（ａ）シアニン色素／金属反射層を記録材料として用いたもの（下記非特許文献１および特許文献３９）
（ｂ）アゾメチン色素＋金属反射層を記録材料としたもの（下記特許文献４０〜４３）
（ｃ）アゾ金属キレート色素＋金属反射層を記録材料としたもの（下記特許文献４４〜９２）
（ｄ）その他の色素＋金属反射層を記録材料としたもの（下記特許文献９３〜１０１）
（ｅ）ホルマザン金属キレート色素＋金属反射層を記録材料としたもの（下記特許文献１０２〜１１０）
【０００５】
ここで、上記特許文献のうち、代表的なものについて説明する。
特開平８−２９５８１１号公報（下記特許文献３８）に記載された発明は、最終的に高感度、かつ、優れた記録・再生特性を有し、特に耐光性および保存安定性に優れた光学的記録媒体を提供することを目的としている。そして、その構成は第１に、所定の一般式で示されるアゾ化合物と金属との金属キレート化合物に係るものであり、第２は、基板上にレーザー光による情報の書き込み及び／又は読み取りが可能な記録層が設けられた光学的記録媒体において、該記録層が上記金属キレート化合物を含有することを特徴とする光学的記録媒体に係るものである。
【０００６】
特開平１０−８６５１９号公報（下記特許文献６０）および特開平１０−１８１２０６号公報（下記特許文献６９）に記載された発明は、いずれも耐光性および保存安定性に優れた光記録媒体を提供しようとするもので、その構成では、それぞれ所定の一般式で示されるアゾ金属キレート化合物の少なくとも一種を記録層に含有させるか、あるいは上記アゾ金属キレート化合物と６８０〜７５０ｎｍに最大吸収波長を有する有機色素とを記録層に含有させたことを特徴としている。
【０００７】
特開平１１−１６６１２５号公報（下記特許文献８２）に記載された発明は、金属キレート化合物および、該化合物を使用した光学記録媒体に関するものである。そして、その構成は第１に、所定の一般式で示されるアゾ系化合物と金属塩（これを構成する金属は例えばＮｉ，ＣｏまたはＣｕ）とから得られることを特徴とする金属キレート化合物である。また第２に、透明基板上に光ビームによる情報の書き込みおよび／または読み取りが可能な記録層を設けた光記録媒体において、記録層が上記金属キレート化合物を含有していることを特徴とする光学記録媒体である。
【０００８】
【特許文献１】特開昭５７−８２０９３号公報
【特許文献２】特開昭５８−５６８９２号公報
【特許文献３】特開昭５８−１１２７９０号公報
【特許文献４】特開昭５８−１１４９８９号公報
【特許文献５】特開昭５９−８５７９１号公報
【特許文献６】特開昭６０−８３２３６号公報
【特許文献７】特開昭６０−８９８４２号公報
【特許文献８】特開昭６１−２５８８６号公報
【特許文献９】特開昭６１−１５０２４３号公報
【特許文献１０】特開昭６１−１７７２８７号公報
【０００９】
【特許文献１１】特開昭６１−１５４８８８号公報
【特許文献１２】特開昭６１−２４６０９号公報
【特許文献１３】特開昭６２−３９２８６号公報
【特許文献１４】特開昭６３−３７９９１号公報
【特許文献１５】特開昭６３−３９８８８号公報
【特許文献１６】特開平１−１５９８４２号公報
【特許文献１７】特開平２−４２６５２号公報
【特許文献１８】特開平２−１３６５６号公報
【特許文献１９】特開平２−１６８４４６号公報
【特許文献２０】特開平１−１７６５８５号公報
【００１０】
【特許文献２１】特開平３−２１５４６６号公報
【特許文献２２】特開平４−１１３８８６号公報
【特許文献２３】特開平４−２２６３９０号公報
【特許文献２４】特開平５−１２７２号公報
【特許文献２５】特開平５−１７１０５２号公報
【特許文献２６】特開平５−１１６４５６号公報
【特許文献２７】特開平５−９６８６０号公報
【特許文献２８】特開平５−１３９０４４号公報
【特許文献２９】特開平４−４６１８６号公報
【特許文献３０】特開平４−１４１４８９号公報
【００１１】
【特許文献３１】特開平４−３６１０８８号公報
【特許文献３２】特開平５−２７９５８０号公報
【特許文献３３】特開平７−５１６７３号公報
【特許文献３４】特開平７−１６１０６９号公報
【特許文献３５】特開平７−３７２７２号公報
【特許文献３６】特開平７−７１８６７号公報
【特許文献３７】特開平８−２３１８６６号公報
【特許文献３８】特開平８−２９５８１１号公報
【非特許文献１】ＩＳＯＭ／ＯＤＳ‘９６:High density of recording on Dye material Disc approach for 4.7G
【特許文献３９】特開平１０−２３５９９９号公報
【特許文献４０】特開平８−１９８８７２号公報
【００１２】
【特許文献４１】特開平８−２０９０１２号公報
【特許文献４２】特開平８−２８３２６３号公報
【特許文献４３】特開平１０−２７３４８４号公報
【特許文献４４】特公平５−６７４３８号公報
【特許文献４５】特開平７−１６１０６９号公報
【特許文献４６】特開平８−１５６４０８号公報
【特許文献４７】特開平８−２３１８６６号公報
【特許文献４８】特開平８−３３２７７２号公報
【特許文献４９】特開平９−５８１２３号公報
【特許文献５０】特開平９−１７５０３１号公報
【００１３】
【特許文献５１】特開平９−１９３５４５号公報
【特許文献５２】特開平９−２７４７３２号公報
【特許文献５３】特開平９−２７７７０３号公報
【特許文献５４】特開平１０−６６４４号公報
【特許文献５５】特開平１０−６６５０号公報
【特許文献５６】特開平１０−６６５１号公報
【特許文献５７】特開平１０−３６６９３号公報
【特許文献５８】特開平１０−４４６０６号公報
【特許文献５９】特開平１０−５８８２８号公報
【特許文献６０】特開平１０−８６５１９号公報
【００１４】
【特許文献６１】特開平１０−１４９５８４号公報
【特許文献６２】特開平１０−１５７２９３号公報
【特許文献６３】特開平１０−１５７３００号公報
【特許文献６４】特開平１０−１５７３０１号公報
【特許文献６５】特開平１０−１５７３０２号公報
【特許文献６６】特開平１０−１８１１９９号公報
【特許文献６７】特開平１０−１８１２０１号公報
【特許文献６８】特開平１０−１８１２０３号公報
【特許文献６９】特開平１０−１８１２０６号公報
【特許文献７０】特開平１０−１８８３４０号公報
【００１５】
【特許文献７１】特開平１０−１８８３４１号公報
【特許文献７２】特開平１０−１８８３５８号公報
【特許文献７３】特開平１０−２０８３０３号公報
【特許文献７４】特開平１０−２１４４２３号公報
【特許文献７５】特開平１０−２２８６７１号公報
【特許文献７６】特開平１０−３６６９３号公報
【特許文献７７】特開平１１−１２４８３号公報
【特許文献７８】特開平１１−２８８６５号公報
【特許文献７９】特開平１１−４２８５８号公報
【特許文献８０】特開平１１−１０２５３７号公報
【００１６】
【特許文献８１】特開平１１−１１６８３４号公報
【特許文献８２】特開平１１−１６６１２５号公報
【特許文献８３】特開平１１−１２０６１６号公報
【特許文献８４】特開平１１−１３０９７０号公報
【特許文献８５】特開平１１−１３８９９９号公報
【特許文献８６】特開平１１−１３４７０８号公報
【特許文献８７】特開平１１−１３８９９９号公報
【特許文献８８】特開平１１−１５１８６１号公報
【特許文献８９】特開平１１−１５１８６２号公報
【特許文献９０】特開平１１−２０８１１１号公報
【００１７】
【特許文献９１】特開平１１−２１３４４２号公報
【特許文献９２】特開２０００−３６１２９号公報
【特許文献９３】特開平１０−８６５１７号公報
【特許文献９４】特開平１０−９３７８８号公報
【特許文献９５】特開平１０−２２６１７２号公報
【特許文献９６】特開平１０−２４４７５２号公報
【特許文献９７】特開平１０−２８７８１９号公報
【特許文献９８】特開平１０−２９７１０３号公報
【特許文献９９】特開平１０−３０９８７１号公報
【特許文献１００】特開平１０−３０９８７２号公報
【００１８】
【特許文献１０１】特開平１１−１２９６２４号公報
【特許文献１０２】特許第２７９１９４４号公報
【特許文献１０３】特開平８−２９５０７９号公報
【特許文献１０４】特開平９−１９３５４６号公報
【特許文献１０５】特開平１０−１５２６２３号公報
【特許文献１０６】特開平１０−１５４３５０号公報
【特許文献１０７】特開平１０−３３７９５８号公報
【特許文献１０８】特開２００１−２３２３５号公報
【特許文献１０９】特開２００２−１１９５０号公報
【特許文献１１０】特開２００２−１１９５３号公報
【発明の開示】
【発明が解決しようとする課題】
【００１９】
しかしながら、高速書き込みに対応した記録材料は未だ開発されていないのが実情である。本発明は従来技術の上記事情に鑑みなされたもので、新規なアゾ置換キノリン化合物、高速書き込みに対応した追記型ＤＶＤディスクシステムにおける光記録媒体中の記録材料および、この記録材料を用いた光記録媒体をそれぞれ提供することを目的としている。
発明の目的を請求項毎に示すと以下のとおりである。
【００２０】
請求項１〜３：新規なアゾ置換キノリン化合物を提供すること。
請求項４〜７:上記新規なアゾ置換キノリン化合物と２価の金属塩とからなるキレート化合物（アゾ金属キレート化合物。以下同じ）を提供すること。
請求項８〜１５：上記キレート化合物を用いて記録層を形成した光記録媒体を提供することである。特に、請求項１１の目的は高い屈折率が得られる光記録媒体を、請求項１２〜１４の目的は低ジッタで高密度記録を行うことができる光記録媒体を、それぞれ提供することであり、さらに請求項１５の目的は、上記キレート化合物を用いて記録層を形成した追記型ＤＶＤメディア用基板のトラックピッチおよび案内溝の寸法を提示することである。
【課題を解決するための手段】
【００２１】
本発明者らは種々検討した結果、特定の構造を有する有機色素を主成分とした記録層を設けることにより、高速書き込みに対応した追記型ＤＶＤディスクシステムに適用可能な光記録媒体が得られることを見いだし本発明を完成するに至った。
【００２２】
請求項１に係る発明は、下記一般式（１）で表されることを特徴とするアゾ置換キノリン化合物である。
【００２３】
【化７】
2005179418.tif 000003
【００２４】
一般式（１）において、Ｒ1〜Ｒ8はそれぞれ独立に水素原子、ハロゲン原子、ニトロ基、シアノ基、水酸基、カルボキシ基、アミノ基、置換もしくは未置換のアルキル基、置換もしくは未置換のアリール基、置換もしくは未置換のアルキルオキシ基、置換もしくは未置換のアリールオキシ基、置換もしくは未置換のアルキルアミノ基、置換もしくは未置換のアリールアミノ基、置換もしくは未置換のアルキルカルボニルアミノ基、置換もしくは未置換のアリールカルボニルアミノ基、カルバモイル基、置換もしくは未置換のアルキルカルバモイル基、置換もしくは未置換のアリールカルバモイル基、アルキルスルホニルアミノ基、アリールスルホニルアミノ基を表す。
なお、Ｒ1とＲ2、Ｒ3とＲ4、Ｒ4とＲ5、Ｒ5とＲ6、Ｒ6とＲ7、Ｒ7とＲ8は、連結して環を形成していても良い。
【００２５】
前記ハロゲン原子の具体例としては、フッ素、塩素、臭素、ヨウ素等が挙げられる。
【００２６】
前記アルキル基の具体例としては、メチル基、エチル基、n-プロピル基、n-ブチル基、n-ペンチル基、n-ヘキシル基、n-ヘプチル基、n-オクチル基、n-ノニル基、n-デシル基等の一級アルキル基、イソブチル基、イソアミル基、2-メチルブチル基、2-メチルペンチル基、3-メチルペンチル基、4-メチルペンチル基、2-エチルブチル基、2-メチルヘキシル基、3-メチルヘキシル基、4-メチルヘキシル基、5-メチルヘキシル基、2-エチルペンチル基、3-エチルペンチル基、2-メチルヘプチル基、3-メチルヘプチル基、4-メチルヘプチル基、5-メチルヘプチル基、2-エチルヘキシル基、3-エチルヘキシル基、イソプロピル基、sec-ブチル基、1-エチルプロピル基、1-メチルブチル基、1,2-ジメチルプロピル基、1-メチルヘプチル基、1-エチルブチル基、1,3-ジメチルブチル基、1,2-ジメチルブチル基、1-エチル-2-メチルプロピル基、1-メチルヘキシル基、1-エチルヘプチル基、1-プロピルブチル基、1-イソプロピル-2-メチルプロピル基、1-エチル-2-メチルブチル基、1-エチル-2-メチルブチル基、1-プロピル-2-メチルプロピル基、1-メチルヘプチル基、1-エチルヘキシル基、1-プロピルペンチル基、1-イソプロピルペンチル基、1-イソプロピル-2-メチルブチル基、1-イソプロピル-3-メチルブチル基、1-メチルオクチル基、1-エチルヘプチル基、1-プロピルヘキシル基、1-イソブチル-3-メチルブチル基等の二級アルキル基、ネオペンチル基、tert-ブチル基、tert-ヘキシル基、tert-アミル基、tert-オクチル基等の三級アルキル基、シクロヘキシル基、4-メチルシクロヘキシル基、4-エチルシクロヘキシル基、4-tert-ブチルシクロヘキシル基、4-(2-エチルヘキシル)シクロヘキシル基、ボルニル基、イソボルニル基(アダマンタン基)等のシクロアルキル基等が挙げられる。
【００２７】
また、これら一級及び二級アルキル基は、水酸基、ハロゲン原子、ニトロ基、カルボキシ基、シアノ基、置換又は未置換のアリール基、置換又は未置換の複素環残基等で置換されていてもよく、また酸素、硫黄、窒素等の原子を介して前記のアルキル基で置換されていてもよい。
【００２８】
また、酸素を介して置換されているアルキル基としては、メトキシメチル基、メトキシエチル基、エトキシメチル基、エトキシエチル基、ブトキシエチル基、エトキシエトキシエチル基、フェノキシエチル基、メトキシプロピル基、エトキシプロピル基、ピペリジノ基、モルホリノ基等が；
硫黄を介して置換されているアルキル基としては、メチルチオエチル基、エチルチオエチル基、エチルチオプロピル基、フェニルチオエチル基等が；
窒素を介して置換されているアルキル基としては、ジメチルアミノエチル基、ジエチルアミノエチル基、ジエチルアミノプロピル基等が、それぞれ挙げられる。
【００２９】
また、前記複素環残基の具体例としては、インドリル基、フリル基、チエニル基、ピリジル基、ピペリジル基、キノリル基、イソキノリル基、ピペリジノ基、モルホリノ基、ピロリル基等が挙げられる。
【００３０】
前記アリール基の具体例としては、フェニル基、ペンタレニル基、インデニル基、ナフチル基、アズレニル基、ヘプタレニル基、ビフェニレニル基、フェナレニル基、フェナントレニル基、アントラセニル基、トリフェニレニル基、ピレニル基等が挙げられる。
【００３１】
前記アルキルオキシ基の具体例としては、酸素原子に直接置換又は未置換のアルキル基が結合されているものであればよく、アルキル基の具体例としては前述の具体例を挙げることができる。
前記アリールオキシ基の具体例としては、酸素原子に直接置換又は未置換のアリール基が結合されているものであればよく、アリール基の具体例としては前述の具体例を挙げることができる。
前記アルキルアミノ基の具体例としては、窒素原子に直接置換又は未置換のアルキル基が結合されているものであればよく、アルキル基の具体例としては前述の具体例を挙げることができる。
前記アリールアミノ基の具体例としては、窒素原子に直接置換又は未置換のアリール基が結合されているものであればよく、アリール基の具体例としては前述の具体例を挙げることができる。
前記アルキルカルボニルアミノ基の具体例としては、カルボニルアミノ基の炭素原子に直接置換又は未置換のアルキル基が結合されているものであればよく、アルキル基の具体例としては前述の具体例を挙げることができる。
前記アリールカルボニルアミノ基の具体例は、カルボニルアミノ基の炭素原子に直接置換又は未置換のアリール基が結合されているものであればよく、アリール基の具体例としては前述の具体例を挙げることができる。
【００３２】
前記アルキルカルバモイル基の具体例としては、カルバモイル基の窒素原子に直接それぞれ独立して水素原子、置換又は未置換のアルキル基が結合されているものであればよく、アルキル基の具体例としては前述の具体例を挙げることができる。
前記アリールカルバモイル基の具体例としては、カルバモイル基の窒素原子に直接それぞれ独立して水素原子、置換又は未置換のアリール基が結合されているものであればよく、アリール基の具体例としては前述の具体例を挙げることができる。
アルキルスルホニルアミノ基の具体例としては、硫黄原子に直接置換もしくは未置換のアルキル基が結合されているものであればよく、アルキルキの具体例としては前述の具体例を挙げることができる。
アリールスルホニルアミノ基の具体例としては、硫黄原子に直接置換又は未置換のアリール基が結合されているものであればよく、アリールの具体例としては前述の具体例を挙げることができる。
【００３３】
請求項２に係る発明は、下記一般式（２）で表されることを特徴とするアゾ置換キノリン化合物である。
【００３４】
【化８】
2005179418.tif 000004
【００３５】
上記一般式（１）のＲ6をＮＲ16Ｒ17で示されるアミノ基で置換した構造の、上記一般式（２）で示される化合物は、目的とするアゾ置換キノリン化合物を安価且つ簡便に合成するうえで重要である。また、Ｒ6をＮＲ16Ｒ17で示されるアミノ基で置換した化合物の金属キレートは、追記型ＤＶＤシステムで利用する上で必要な光学特性を大幅に改善する効果がある。特に、ＤＶＤ記録波長での屈折率ｎを大きくする効果が認められた。
【００３６】
一般式（２）において、Ｒ9〜Ｒ15はそれぞれ独立に水素原子、ハロゲン原子、ニトロ基、シアノ基、水酸基、カルボキシ基、アミノ基、置換もしくは未置換のアルキル基、置換もしくは未置換のアリール基、置換もしくは未置換のアルキルオキシ基、置換もしくは未置換のアリールオキシ基、置換もしくは未置換のアルキルアミノ基、置換もしくは未置換のアリールアミノ基、置換もしくは未置換のアルキルカルボニルアミノ基、置換もしくは未置換のアリールカルボニルアミノ基、カルバモイル基、置換もしくは未置換のアルキルカルバモイル基、置換もしくは未置換のアリールカルバモイル基、アルキルスルホニルアミノ基、アリールスルホニルアミノ基を表し、Ｒ16とＲ17はそれぞれ独立に、水素原子、置換もしくは未置換のアルキル基、置換もしくは未置換のアリール基を表す。
なお、Ｒ9とＲ10、Ｒ11とＲ12、Ｒ12とＲ13、Ｒ13とＲ16、Ｒ16とＲ17、Ｒ14とＲ17、Ｒ14とＲ15は、連結して環を形成していても良い。
【００３７】
また、置換基の具体例は、前述のもの（請求項１の発明に係るもの）と同じである。
【００３８】
請求項３に係る発明は、下記一般式（３）で表されることを特徴とするアゾ置換キノリン化合物である。
【００３９】
【化９】
2005179418.tif 000005
【００４０】
一般式（３）において、Ｒ16とＲ17はそれぞれ独立に、水素原子、置換もしくは未置換のアルキル基、置換もしくは未置換のアリール基を表す。Ｒ18は、キノリン環の任意の場所に置換された水素原子、ハロゲン原子、ニトロ基、シアノ基、水酸基、カルボキシ基、アミノ基、置換もしくは未置換のアルキル基、置換もしくは未置換のアリール基、置換もしくは未置換のアルキルオキシ基、置換もしくは未置換のアリールオキシ基を表す。
なお、置換基の具体例は、前述のもの（請求項１の発明に係るもの）と同じである。
【００４１】
請求項４に係る発明は、上記一般式（１）で表されるアゾ置換キノリン化合物と、２価の金属塩とからなることを特徴とするキレート化合物である。
請求項５に係る発明は、上記一般式（２）で表されるアゾ置換キノリン化合物と、２価の金属塩とからなることを特徴とするキレート化合物である。
請求項６に係る発明は、上記一般式（３）で表されるアゾ置換キノリン化合物と、２価の金属塩とからなることを特徴とするキレート化合物である。
【００４２】
請求項７に係る発明は、前記２価の金属塩を形成する金属原子が、ニッケルまたは銅であることを特徴とする請求項４〜６のいずれかに記載のキレート化合物である。
【００４３】
請求項８に係る発明は、基板上に記録層を設けてなる光記録媒体において、前記記録層が請求項４に記載のキレート化合物を少なくとも一種類含有することを特徴とする光記録媒体である。
請求項９に係る発明は、基板上に記録層を設けてなる光記録媒体において、前記記録層が請求項５に記載のキレート化合物を少なくとも一種類含有することを特徴とする光記録媒体である。
請求項１０に係る発明は、基板上に記録層を設けてなる光記録媒体において、前記記録層が請求項６に記載のキレート化合物を少なくとも一種類含有することを特徴とする光記録媒体である。
請求項１１に係る発明は、基板上に記録層を設けてなる光記録媒体において、前記記録層が請求項７に記載のキレート化合物を少なくとも一種類含有することを特徴とする光記録媒体である。
【００４４】
請求項１２に係る発明は、記録再生波長±１０ｎｍの波長領域の光に対する記録層単層の屈折率ｎが１．５≦ｎ≦３．０であり、消衰係数ｋが０．０２≦ｋ≦０．２であることを特徴とする請求項８〜１１のいずれかに記載の光記録媒体である。
請求項１３に係る発明において前記キレート化合物は、熱重量分析における主減量過程での温度に対する減量の傾きが２％／℃以上であることを特徴とする請求項８〜１２のいずれかに記載の光記録媒体である。
請求項１４に係る発明において前記キレート化合物は、熱重量分析における主減量過程での総減量が３０％以上であり、かつ、減量開始温度が３５０℃以下であることを特徴とする請求項８〜１３のいずれかに記載の光記録媒体である。
【００４５】
請求項１５に係る発明は、基板上のトラックピッチが０．７〜０．８μｍであり、溝幅が半値幅で０．１８〜０．３６μｍであることを特徴とする請求項８〜１４のいずれかに記載の光記録媒体である。
【００４６】
請求項１〜３に係るアゾ置換キノリン化合物は、２価の金属塩等と作用させることで容易にキレート化合物を生成する。これらのキレート化合物は、追記型ＤＶＤ用の記録材料として使用でき、且つ、高線速記録に対応できる物理特性を有していることが明らかとなった。
【発明の効果】
【００４７】
本発明によれば以下の効果が得られる。
請求項１〜３の発明により、新規なアゾ置換キノリン化合物を提供することができた。特に、請求項２の発明により、安価かつ簡便に合成でき、光学特性に優れたアゾ置換キノリン化合物を提供することができた。また、請求項３の発明により、熱分解挙動の優れたアゾ置換キノリン化合物を提供することができた。
【００４８】
請求項４〜７の発明により、追記型ＤＶＤシステムの記録材料として使用できるアゾ置換キノリンキレート化合物を提供することができた。これらのアゾ金属キレート化合物は、追記型ＤＶＤ用の記録材料として使用でき、かつ高線速記録に対応できる物理特性を有していることが明らかとなった。
【００４９】
請求項８〜１１の発明により、６９０ｎｍ以下の波長域のレーザー光で記録、再生が可能で、耐光性・保存安定性に優れた光記録媒体を提供することができた。特に、請求項１１の発明により、高反射率かつ高変調度で安定な記録、再生が可能な光記録媒体を提供することができた。
請求項１２〜１４の発明により、低ジッタで高密度が記録可能な光記録媒体を提供することができた。
請求項１５の発明により、安定した記録及び再生が可能な光記録媒体を提供することができた。
【発明を実施するための最良の形態】
【００５０】
以下、本発明の実施の形態について説明する。
【００５１】
[光記録媒体の層構成に関して]
本発明によれば、例えば図１〜図３に示す構造の光記録媒体が提供される。すなわち、図１（ａ）〜（ｄ）は、通常の追記型光記録媒体の積層構造を示す模式的断面図である。この場合、光記録媒体を２枚貼り合わせた、いわゆるエアーサンドイッチ、又は密着貼り合わせ構造としてもよい。図２（ａ）〜（ｃ）は、ＣＤ−Ｒ用の光記録媒体の積層構造を示す模式的断面図である。図３（ａ）〜（ｃ）は、ＤＶＤ−Ｒ用の光記録媒体の積層構造を示す模式的断面図である。
【００５２】
図１〜図３に記載された符号について説明すると、１は基板、２は記録層、３は下引き層、４は保護層、５はハードコート層、６は金属反射層、７は保護基板、８は接着層である。本発明に係る光記録媒体の好ましい構成としては、第１基板と第２基板とを、記録層を介して接着剤で貼り合わせた構造を基本とする。記録層は有機色素単層でも良く、反射率を高めるために有機色素層と金属反射層との積層としても良い。最も典型的なものとしては、第１基板／有機色素層／金属反射層／保護層／接着層／第２基板からなる構造が挙げられ、これは図３（ｂ）で示すことができる。
【００５３】
本発明に係る上記キレート化合物を生成するには、アルコール、ＤＭＦ、グリセリン等の溶剤中に、請求項１〜３に示したアゾ置換キノリン化合物と、２価の金属塩等を加える。なお、場合により水酸化ナトリウム溶液、アンモニア水等のアルカリ成分を加えたり、室温〜溶剤の沸点の温度に加温したりする。
【００５４】
上記２価の金属原子の具体例としては、マンガン、鉄、コバルト、ニッケル、銅、亜鉛等が挙げられる。特にニッケルまたは銅のキレート化合物は、光記録材料として耐光性、屈折率等の光学特性が優れている。
【００５５】
次に、本発明の光記録媒体の構成については、記録層を構成するのに必要な項目として、光学特性と熱的特性が挙げられる。光学特性に必要な条件は、記録再生波長である６３０ｎｍ〜６９０ｎｍに対して短波長側に大きな吸収帯を有し、かつ記録再生波長が上記吸収帯の長波長端近傍にあることである。これは、記録再生波長である６３０ｎｍ〜６９０ｎｍで大きな屈折率と消衰係数を有することを意味するものである。
【００５６】
具体的には、記録再生波長近傍の長波長近傍の波長域光に対する記録層単層の屈折率ｎが１．５以上３．０以下であり、消衰係数ｋが０．０２以上０．２以下の範囲にあることが好ましい。ｎが１．５未満の場合には、十分な光学的変化が得られにくくなり、記録変調度が低くなるため好ましくなく、ｎが３．０を超える場合には、波長依存性が高くなり過ぎ、記録再生波長領域であってもエラーとなってしまうため好ましくない。また、ｋが０．０２未満の場合には、記録感度が悪くなるため好ましくなく、ｋが０．２を超える場合には、５０％以上の反射率を得ることが困難となるので好ましくない。
【００５７】
熱的に必要な条件は、熱重量分析における主減量過程での重量減量が、温度に対して急峻なことである。主減量過程により有機材料膜は分解し、膜厚の減少と光学定数の変化を起こし、光学的な意味での記録部が形成されるからである。したがって、主減量過程の重量減量が温度に対して穏やかな場合、これは広い温度範囲にわたって形成されてしまうため、高密度の記録部を形成させる場合は極めて不利となる。同様な理由で重量減量の過程が複数存在する材料を用いた場合も、高密度対応には不利である。
【００５８】
本明細書では、いくつかの重量減量過程のうちで、減量率が最大のものを主減量過程と呼ぶ。重量減量の傾きは下記のようにして求める。
【００５９】
図４に示すように、重量ｍ０の有機材料を窒素雰囲気下中で、１０℃／ｍｉｎで昇温させる。この昇温に従って有機材料の重量は微量ずつ減少し、重量減量線（ほぼ直線ａ−ｂ）を示す。ある温度に達すると有機材料は急激な重量減少を起こし、ほぼ直線ｃ−ｄに沿って重量減量を起こす。これが主減量過程である。さらに温度を上げ続けると重量の急激な減量は終了し、ほぼ直線ｅ−ｆに沿った重量減少を起こす。
【００６０】
今、直線ａ−ｂと直線ｃ−ｄとの交点における温度をＴ１(℃)、初期重量ｍ０に対する残存重量減量率をｍ１（％）、直線ｃ−ｄと直線ｅ−ｆとの交点における温度をＴ２(℃)、初期重量ｍ０に対する残存重量減量率をｍ２（％）とする。急激な減量開始温度はＴ１、急激な減量終了温度はＴ２となり、急激な重量減少を発現するときの重量減量の傾きは、次式：
（ｍ１−ｍ２）（％）／（Ｔ２−Ｔ１）（℃）
で示される値であり、初期重量に対する重量減量率は、（ｍ１−ｍ２）（％）で示される。尚、図４において「ＴＧ％」とは、被測定有機化合物の重量減量率を表す。昇温前の有機化合物の重量ｍ０を１００％と表し、計測器に物質が無い状態を０％とする。
【００６１】
上記定義に基づくと、光記録媒体に用いる記録材料としては、主減量過程における重量減量の傾きが２％／℃以上であることが好ましい。この重量減量の傾きが２％／℃未満である記録材料を用いると、記録部の広がりが大きくなり、また短い記録部を形成することが困難となるため、光記録媒体には不向きである。
【００６２】
また、主減量過程における重量減少率は、３０％以上であることが好ましい。３０％未満であると、良好な記録変調度および記録感度が得られない可能性がある。更に、熱的特性に必要な条件は、減量開始温度Ｔ１が、ある温度範囲にあることが必要である。具体的には減量開始温度が３５０℃以下であり、２００〜３５０℃の範囲にあることが望ましい。減量開始温度が３５０℃を超えると、必要な記録レーザー光のパワーが高くなり実用的でなく、２００℃未満であると再生劣化を起こすなど、記録安定性が悪化する。
【００６３】
基板形状に必要な条件は、基板上のトラックピッチが０．７〜０．８μｍであり、溝幅が半値幅で、０．１８〜０．３６μｍの範囲にあることである。基板は通常、深さ１０００〜２５００Åの案内溝を有している。トラックピッチは通常、０．７〜１．０μｍであるが、高容量化の用途には０．７〜０．８μｍが好ましい。溝幅は半値幅で０．１８〜０．３６μｍが好ましい。０．１８μｍ未満では十分なトラッキングエラー信号強度を得ることが困難となる恐れがある。また、０．３６μｍを超える場合には、記録したときに記録部が横に広がりやすくなるので好ましくない。
【００６４】
[各層の必要特性及び構成材料例]
＜基板＞
基板の必要特性としては基板側より記録再生を行う場合のみ、使用レーザー光に対して透明でなければならず、記録層側から記録、再生を行う場合基板は透明である必要はない。
【００６５】
基板材料としては例えば、ポリエステル、アクリル樹脂、ポリアミド、ポリカーボネート樹脂、ポリオレフィン樹脂、フェノール樹脂、エポキシ樹脂、ポリイミド等のプラスチック、ガラス、セラミックあるいは金属等を用いることができる。なお、基板を１層しか用いない場合、あるいは基板２枚をサンドイッチ状で用いる場合は、第１基板の表面にトラッキング用の案内溝や案内ピット、さらにアドレス信号等のプレフォーマットが形成されている必要がある。
【００６６】
＜中間層＞
下引き層等を含め基板、記録層、反射層、保護層以外に設けられた層をここでは中間層と呼ぶことにする。この中間層は（ａ）接着性の向上、（ｂ）水、又はガス等のバリアー、（ｃ）記録層の保存安定性の向上、（ｄ）反射率の向上、（ｅ）溶剤からの基板や記録層の保護、（ｆ）案内溝・案内ピット・プレフォーマット等の形成等を目的として形成される。
【００６７】
上記（ａ）の目的に対しては高分子材料、例えばアイオノマー樹脂、ポリアミド樹脂、ビニル系樹脂、天然樹脂、天然高分子、シリコーン樹脂、液状ゴム等の種々の高分子物質、およびシランカップリング剤等を用いることができる。上記（ｂ）及び（ｃ）の目的に対しては、前記高分子材料以外に無機化合物、例えばＳｉＯ2、ＭｇＦ2、ＳｉＯ、ＴｉＯ2、ＺｎＯ、ＴｉＮ、ＳｉＮ等や、金属又は半金属、例えばＺｎ、Ｃｕ、Ｎｉ、Ｃｒ、Ｇｅ、Ｓｅ、Ａｕ、Ａｇ、Ａｌ等を用いることができる。また上記（ｄ）の目的に対しては金属、例えばＡｌ、Ａｇ等や、金属光沢を有する有機薄膜、例えばメチン染料、キサンテン系染料等を用いることができる。上記（ｅ）及び（ｆ）の目的に対しては紫外線硬化樹脂、熱硬化樹脂、熱可塑性樹脂等を用いることができる。
下引き層の膜厚は０．０１〜３０μｍ、好ましくは０．０５〜１０μｍが適当である。
【００６８】
＜記録層＞
記録層はレーザー光の照射により何らかの光学的変化を生じさせ、その変化により情報を記録できるものであって、この記録層中には本発明の有機色素（以下、色素と記載することがある）すなわち、所定のアゾ置換キノリン化合物と２価の金属塩とからなるキレート化合物が含有されていることが必要であるが、記録層の形成にあたっては、本発明の色素を1種、又は２種以上の組合せで用いてもよい。さらに、本発明の前記色素は、光学特性・記録感度・信号特性等の向上の目的で他の有機色素、金属もしくは金属化合物と混合または積層化して用いても良い。
【００６９】
上記した他の有機色素の具体例としては、ポリメチン色素、ナフタロシアニン系、フタロシアニン系、スクアリリウム系、クロコニウム系、ピリリウム系、ナフトキノン系、アントレキノン(インダンスレン)系、キサンテン系、トリフェニルメタン系、アズレン系、テトレヒドロコリン系、フェナンスレン系、トリフェノチアジン系染料、及び金属キレート化合物等が挙げられ、これら他の有機色素は、本発明に係る色素（キレート化合物）に対し、一種または複数種を組み合せて用いることもできる。
【００７０】
本発明の色素からなる層に積層することで記録層を形成するための金属または金属化合物としては、例えばＩｎ、Ｔｅ、Ｂｉ、Ｓｅ、Ｓｂ、Ｇｅ、Ｓｎ、Ａｌ、Ｂｅ、ＴｅＯ2、ＳｎＯ、Ａｓ、Ｃｄ等が挙げられる。尚、これらの物質は、合金を形成していても良い。さらに、本発明の色素中に高分子材料例えば、アイオノマー樹脂、ポリアミド系樹脂、ビニル系樹脂、天然高分子、シリコーン樹脂、液状ゴム等の種々の材料もしくはシランカップリング剤等を分散混合して用いても良い。あるいは、特性改良の目的で安定剤(例えば遷移金属錯体)、分散剤、難燃剤、滑剤、帯電防止剤、界面活性剤、可塑剤等を併用して記録層を形成することもできる。
【００７１】
記録層の形成は蒸着、スパッタリング、ＣＶＤまたは溶液塗布等の通常の手段によって行うことができる。塗布法を用いる場合には、前記色素等を有機溶媒等に溶解してスプレー、ローラーコーティング、ディッピングおよび、スピンコーティング等の慣用のコーティング法によって行われる。
【００７２】
上記有機溶剤としては一般にメタノール、エタノール、イソプロパノール等のアルコール類；アセトン、メチルエチルケトン、シクロヘキサノン等のケトン類；Ｎ,Ｎ-ジメチルホルムアミド、Ｎ,Ｎ-ジメチルアセトアミド等のアミド類；ジメチルスルホキシド等のスルホキシド類；テトラヒドロフラン、ジオキサン、ジエチルエーテル、エチレングリコールモノメチルエーテル等のエーテル類；酢酸メチル、酢酸エチル等のエステル類；クロロホルム、塩化メチレン、ジクロロエタン、四塩化炭素、トリクロロエタン等の脂肪族ハロゲン化炭化水素類；あるいはベンゼン、キシレン、モノクロロベンゼン、ジクロロベンゼン等の芳香族類；メトキシエタノール、エトキシエタノール等のセロソルブ類；ヘキサン、ペンタン、シクロヘキサン、メチルシクロヘキサン等の炭化水素類等を用いることができる。
記録層の膜厚は１００Å〜１０μｍ、好ましくは２００Å〜２０００Åが適当である。
【００７３】
＜金属反射層＞
金属反射層を形成する材料としては、単体で高反射率が得られ、かつ腐食されにくい金属、半金属等が挙げられ、具体例としてはＡｕ、Ａｇ、Ｃｒ、Ｎｉ、Ａｌ、Ｆｅ、Ｓｎ等が挙げられるが、反射率、生産性の点からＡｕ、Ａｇ、Ａｌが最も好ましく、これらの金属、半金属は単独で使用しても良く、２種の合金としても良い。
【００７４】
金属反射層の形成法としては蒸着、スッパタリング等が挙げられ、膜厚としては５０〜５０００Å、好ましくは１００〜３０００Åである。
【００７５】
＜保護層、基板表面ハードコート層＞
保護層および基板表面ハードコート層は、（ａ）記録層(反射吸収層)を傷、ホコリ、汚れ等から保護する、（ｂ）記録層(反射吸収層)の保存安定性の向上、（ｃ）反射率の向上等を目的として使用される。
【００７６】
これらの目的に対しては、前記中間層について示した材料を用いることができる。また、無機材料としてＳｉＯ、ＳｉＯ2等も用いることができる。さらに、有機材料としてポリメチルアクリレート、ポリカーボネート、エポキシ樹脂、ポリスチレン、ポリエステル樹脂、ビニル樹脂、セルロース、脂肪族炭化水素樹脂、芳香属炭化水素樹脂、天然ゴム、スチレンブタジエン樹脂、クロロプレンゴム、ワックス、アルキッド樹脂、乾性油、ロジン等の熱軟化性、熱溶融性樹脂も用いることができる。
【００７７】
前記材料のうち、保護層または基板表面ハードコート層に最も好ましい例としては、生産性に優れた紫外線硬化樹脂が挙げられる。保護層または基板表面ハードコート層の膜厚は０．０１〜３０μｍ、好ましくは０．０５〜１０μｍが適当である。本発明において、前記中間層（下引き層）、保護層および基板表面ハードコート層には、記録層の場合と同様に安定剤、分散剤、難燃剤、滑剤、帯電防止剤、界面活性剤、可塑剤等を含有させることができる。
【実施例】
【００７８】
以下に実施例を示すが、本発明はこれらの例に限定されるものではない。
尚、本発明に係るアゾ置換キノリン化合物としては、例えば、それぞれ下記化学式で表される化合物Ａ−１〜Ａ−８が挙げられるが、ここでは、そのうち化合物Ａ−１〜Ａ−４の合成例を示す。
【００７９】
【化１０】
2005179418.tif 000006
【００８０】
【化１１】
2005179418.tif 000007
【００８１】
【化１２】
2005179418.tif 000008
【００８２】
【化１３】
2005179418.tif 000009
【００８３】
【化１４】
2005179418.tif 000010
【００８４】
【化１５】
2005179418.tif 000011
【００８５】
【化１６】
2005179418.tif 000012
【００８６】
【化１７】
2005179418.tif 000013
【００８７】
実施例１（アゾ置換キノリン化合物の合成例１）
３−アミノ−４−シアノピラゾール１．０８ｇの塩酸酸性水溶液（３倍モル比）を温度０℃に保持し、これに１．１倍モル比の亜硝酸水溶液を滴下してジアゾ化を行った。亜硝酸陽性をヨウ素でんぷん紙で確認後、１時間攪拌を続けた。過剰の亜硝酸はアミド硫酸にて分解し、ヨウ素でんぷん紙で陰性を確認した。この溶液に、冷却した塩化亜鉛飽和溶液を滴下した。析出したジアゾニウム塩の塩化亜鉛物を濾取し、風乾した。次ぎに、乾燥エーテル中で８−クロロキノリン１．０７ｇとマグネシウム片０．１６ｇを反応させてＧｒｉｇｎａｒｄ試薬を調製した。先に得たジアゾニウム塩の塩化亜鉛付加物をエーテル中に投入し、これに上記Ｇｒｉｇｎａｒｄ試薬を作用させた。反応終了後、希塩酸次いで水を加え、エーテル層を抽出した。エーテル留去後、粗製物をエタノールから再結晶し、上記化学式で表される目的の化合物Ａ−１を０．６５ｇ得た。
【００８８】
上記化合物Ａ−１の元素分析の結果は、下記のとおりである。
炭素Ｃ：測定値は６２．７１％、計算値は６２．９０％
水素Ｈ：測定値は３．４９％、計算値は３．２５％
窒素Ｎ：測定値は３３．８０％、計算値は３３．５８％
【００８９】
実施例２（アゾ置換キノリン化合物の合成例２）
３−アミノ−４−シアノピラゾール１．０８ｇを、加熱した氷酢酸中に溶解した。溶液を室温まで冷却後、６−メトキシ−８−ニトロソキノリン１．８８ｇを投入し、作用させた。１日攪拌後、析出した粗製物を濾取した。粗製物をエタノールから再結晶させ、上記化学式で表される目的の化合物Ａ−２を１．１４ｇ得た。
【００９０】
上記化合物Ａ−２の元素分析の結果は、下記のとおりである。
炭素Ｃ：測定値は６０．３３％、計算値は６０．４３％
水素Ｈ：測定値は３．５７％、計算値は３．６２％
窒素Ｎ：測定値は３０．４２％、計算値は３０．２０％
【００９１】
実施例３（アゾ置換キノリン化合物の合成例３）
３−アミノ−４−シアノピラゾール１．０８ｇの塩酸酸性水溶液（３倍モル比）を０℃に保持し、これに１．１倍モル比の亜硝酸水溶液を滴下してジアゾ化を行った。過剰の亜硝酸をアミド硫酸にて分解しジアゾ液を調製した。次ぎに、５−アミノキノリン１．４４ｇをエタノール中に溶解し、これに先のジアゾ液を加え作用させた。析出した粗結晶を濾取してエタノールから再結晶させ、上記化学式で表される目的の化合物Ａ−３を２．０６ｇ得た。
【００９２】
上記化合物Ａ−３の元素分析の結果は、下記のとおりである。
炭素Ｃ：測定値は５９．１９％、計算値は５９．３１％
水素Ｈ：測定値は３．３２％、計算値は３．４５％
窒素Ｎ：測定値は３７．３７％、計算値は３７．２４％
【００９３】
実施例４（アゾ置換キノリン化合物の合成例４）
酢酸−酢酸ナトリウム水溶液に５−アミノキノリン１．４４ｇおよびベンズアルデヒド１．０６ｇを加えた後、０℃以下を保ちながら１．５倍モル比のシアノ水素化ホウ素ナトリウム水溶液を作用させ、カプラー２．１８ｇを得た。次ぎに、３−アミノ−４−シアノピラゾール１．０８ｇの塩酸酸性水溶液（３倍モル比）を０℃に保持し、これに１．１倍モル比の亜硝酸水溶液を滴下してジアゾ化を行った。過剰の亜硝酸をアミド硫酸にて分解してジアゾ液を調製した。先に合成したカプラーのエタノール溶液中に上記ジアゾ液を加え作用させた。析出した粗結晶を濾取し、エタノールから再結晶させて、上記化学式で表される目的の化合物Ａ−４を３．１０ｇ得た。
【００９４】
上記化合物Ａ−４の元素分析の結果は、下記のとおりである。
炭素Ｃ：測定値は６８．０２％、計算値は６７．９８％
水素Ｈ：測定値は４．０７％、計算値は４．２８％
窒素Ｎ：測定値は２７．９１％、計算値は２７．７５％
【００９５】
つぎに、本発明に係るアゾ置換キノリン化合物と２価の金属塩とからなるキレート化合物としては、例えば、それぞれ下記化学式で表される化合物Ｃ−１〜Ｃ−１４が挙げられるが、ここでは、そのうち化合物Ｃ−１，Ｃ−２の合成例を示す。
【００９６】
【化１８】
2005179418.tif 000014
【００９７】
【化１９】
2005179418.tif 000015
【００９８】
【化２０】
2005179418.tif 000016
【００９９】
【化２１】
2005179418.tif 000017
【０１００】
【化２２】
2005179418.tif 000018
【０１０１】
【化２３】
2005179418.tif 000019
【０１０２】
【化２４】
2005179418.tif 000020
【０１０３】
【化２５】
2005179418.tif 000021
【０１０４】
【化２６】
2005179418.tif 000022
【０１０５】
【化２７】
2005179418.tif 000023
【０１０６】
【化２８】
2005179418.tif 000024
【０１０７】
【化２９】
2005179418.tif 000025
【０１０８】
【化３０】
2005179418.tif 000026
【０１０９】
【化３１】
2005179418.tif 000027
【０１１０】
実施例５（アゾ置換キノリン化合物と２価の金属塩とからなるキレート化合物の合成例１）
上記化学式で表される化合物Ａ−５の１．８８ｇをエタノールに溶解し、希水酸化ナトリウム水溶液を加え反応系を弱塩基性にした。この溶液に酢酸ニッケル(II)四水和物０．６２ｇのエタノール溶液を加えて６０℃に昇温し、１時間攪拌した。反応液を濃縮乾燥後、水洗し、ＭＥＫから再結晶させることにより、上記化学式で表される目的化合物Ｃ−１を１．６７ｇ得た。
【０１１１】
上記化合物Ｃ−１の元素分析の結果は、下記のとおりである。
炭素Ｃ：測定値は６２．３９％、計算値は６２．４６％
水素Ｈ：測定値は５．９４％、計算値は５．９９％
窒素Ｎ：測定値は２４．４０％、計算値は２４．２８％
【０１１２】
実施例６（アゾ置換キノリン化合物と２価の金属塩とからなるキレート化合物の合成例２）
上記化学式で表される化合物Ａ−６の２．９０ｇと、酢酸銅(II)一水和物０.５０ｇとをＤＭＦ（ジメチルホルムアミド）に懸濁した。これを１００℃に昇温し、１時間攪拌した。反応溶液を水に投入し、析出した粗製物をＭＥＫ（メチルエチルケトン）から再結晶させ、上記化学式で表される目的化合物Ｃ−２を２．６４ｇ得た。
【０１１３】
上記化合物Ｃ−２の元素分析の結果は、下記のとおりである。
炭素Ｃ：測定値は５７．０２％、計算値は５７．０８％
水素Ｈ：測定値は３．１３％、計算値は３．１４％
窒素Ｎ：測定値は１６．１４％、計算値は１６．０７％
【０１１４】
つぎに、本発明に係る上記アゾ置換キノリン化合物と２価の金属塩とからなるキレート化合物を記録層材料として用いた光記録媒体の作製例について示す。
実施例７（光記録媒体の作製例１）
厚さ０．６ｍｍの射出成形ポリカーボネート基板上に、フォトポリマーにて深さ１７５０Å、半値幅０．２５μｍ、トラックピッチ０．７４μｍの案内溝を形成し、上記化合物Ｃ−１を１，１，２，２−テトラフルオロプロパノールに溶解させた溶液をスピンナー塗布し、厚さ９００Åの記録層を形成した。ついでスパッタ法により金１２００Åの反射層を設け、さらにその上にアクリル系フォトポリマーにて７μｍの保護層を設けた後、厚さ０．６ｍｍの射出成形ポリカーボネート平面基板をアクリル系フォトポリマーにて接着し、光記録媒体とした。
【０１１５】
実施例８〜２０（光記録媒体の作製例２〜１４）
上記化合物Ｃ−１に替えて、上記化合物Ｃ−２〜Ｃ−１４をそれぞれ単独で用いた以外は実施例７と全く同様にして光記録媒体を作製した。
【０１１６】
＜記録・再生テスト＞
上記のようにして作製した各光記録媒体にレーザー発振波長６５８ｎｍ、ビーム径１．０μｍの半導体レーザー光を用い、トラッキングしながらＥＦＭ信号(線速１４ｍ／ｓｅｃ)を記録し、発振波長６７０ｎｍの半導体レーザーの連続光(再生パワー０．７ｍＷ)で再生し、再生波形を観察した。
【０１１７】
さらに、上記各光記録媒体について、以下の条件で耐候テストおよび保存テストを行った。
＜耐候テストおよび保存テスト＞
耐光テスト条件：５万ＬｕＸ、Ｘｅ光、２０時間連続照射
保存テスト条件：６０℃・９０％ＲＨで６００時間放置
【０１１８】
＜評価結果＞
上記記録・再生テスト、耐光テストおよび保存テストの結果を下記表１に示す。
【０１１９】
【表１】
2005179418.tif 000028
【図面の簡単な説明】
【０１２０】
【図１】通常の追記型光記録媒体の層構成例を示す図であり、（ａ）は基板と記録層からなる基本構成を、（ｂ）は基板と記録層の間に下引き層を設けた構成を、（ｃ）は更に記録層上に保護層を設けた構成を、（ｄ）は更に基板の裏面にハードコート層を設けた構成を、それぞれ示す。
【図２】ＣＤ−Ｒ用の光記録媒体の層構成例を示す図であり、（ａ）は基板上に記録層、金属反射層、保護層を順に設けたものを、（ｂ）は更に基板と記録層の間に下引き層を設けた構成を、（ｃ）は更に基板の裏面にハードコート層を設けた構成を、それぞれ示す。
【図３】ＤＶＤ−Ｒ用の光記録媒体の層構成例を示す図であり、（ａ）は基板上に記録層、金属反射層、保護層を順に設けたものを、（ｂ）は更に保護層上に接着層を介して保護基板を設けた構成を、（ｃ）は更に基板と記録層の間に下引き層を設けるとともに、基板の裏面にハードコート層を設けた構成を、それぞれ示す。
【図４】有機材料の主減量過程、重量減量率を求める方法の説明図である。
【符号の説明】
【０１２１】
１…基板
２…記録層
３…下引き層
４…保護層
５…ハードコート層
６…金属反射層
７…保護基板
８…接着層
【図１】
2005179418.tif 000037
【図２】
2005179418.tif 000038
【図３】
2005179418.tif 000039
【図４】
2005179418.tif 000040